Brevet FR2113650A1 — publié le 19720623

La présente invention concerne un procédé pour la prci'.ucti.'a de m.oLifs dans des couches superficiel le;-;, p ir dépôt: d1 une couche contenant des particules ..•.;v.rs-'tisnblcs et dans I. : >. 'le un "oL"i: e t pr au moyen de cha~.ps r.: -p.r.étiques . On sait produire des effets perlés d .ns des entières g 1 e s ; i ; a o s , par mélange de cristaux feuilletés ou a:; on laire s à indice de s'traction élevé. Dans un procédé connu, les cri: : a::: pr.: du à san ': 1: an: sont orientés par un champ électrique ou mag r.é t : gu e, afin .'.'occuper are position déterminée dans la matière plastique, par 111 à1amer,t à la surface de l'objet par exemple. L'idée de ja=o -s; la suivant i oans ce cas ces cri cl lux possèdent un x.oment de doublet naiurul ai induit par an champ électrique. Un pratique, les cristaux s 1 crier, tout par 111 à 1-e eont aux lignes de champ, scus l'influence d'un champ. C'est ainsi qu'on tel procédé est connu pour la production d'un abrasif. On connaît par ailleurs un procédé pour la production do ras sos plastiques translucides, servant à la fabrication industrielle d'o-jets ou de rêvé r entent s en grande série. Dans ce procédé cmr.u, dos dispersion de polytétrafluoréthylène sont utilisées pour la nroaaetion de masses plasciques translucides et décorées, par -élange de particules c: préférence lamellaires avec la matière plastique, orientation de? p ; r t \ eu 1 e s par un champ magnétique, puis séchage du méiantte. Il est par ailleurs souhaitable de déposer aussi sur des eorp.-epaques des vernis présentant des motifs particuliers, que les procédés usuels de l'industrie des vernis ne permettent pas d'obtenir jusqu'à présent. Un procédé a été proposé" pour la production de motiis du vernissage de surfaces, dans lequel un vernis c;ui contient des c instituants magnétiques est déposé sur les surfaces à vernir, sous 1'infîuenc de champs magnétiques. Les pièces à vernir sont placées sur des dispositifs présentant des champs magnétiques qui correspondent au:: motifs désirés. Les lignes de champ magnétiques traversent la surface à vernir et relient de façon connue les p81es nord et sud suivant dos tres. La. surface est alors recouverte av©è le vernis à constitua::.:; oo.oét :ques. Cans le vernis encore humide, les partie.:: magnétiques s ' - c t et: t ::a t suivant le::; lignes de champ magnétiques. Agrl-s le -h: :e du vernis, la pièce vernie présente le motif désiré, qui reproduit !':: :ge -a "-'tique utilisée par des différences de brillance et do rétloai 1 : a par ailleurs été proposé de produire de mémo des motifs 71 39853 2 2113650 les rev2tenents et; matériau céramique, émaux, solutions de colorants avec ou sans liant, pattes, vernis et peintures. Le matériau céramique par exemple, sous forme de poudre ou de pâ t e, est alors soumis à l'action de champs magnétiques, puis fondu et durci. D ;r.s les procédés connus et proposés, des aimants disposés de façon appropriée doivent être maintenus, pendant le vernissage ou l'émaillage, devant ou derrière la surface à vernir et à munir de motifs de couleur, afin de permettre l'action ces lignes de champ magnétiques sur les particules magnétisables et encore mobiles dans la couche. Lorsque les aimants sont disposés au-dessus de la couche fraîchement déposée, il existe en outre un risque d'extraction des particules magnétisables hors du vernis par des champs magnétiques trop intenses. Les procédés actuels exigent par ailleurs beaucoup de temps, car il faut toujours attendre le séchage du vernis pour que les particules magnétiques qu'il contient occupent leur position finale. L'invention a par contre pour objet un procédé du type précédemment décrit, permettant d'obtenir le motif dans des couches superficielles dans tout atelier, sans disposition de groupes d'aimants extérieurs. Selon une caractéristique essentielle de l'invention, une couche de fond contenant des particules à aimantation permanente est déposée sur la surrace, séchée et aimantée selon le motif désiré, puis une couche liquide, contenant des particules magnétisables, est déposée sur la couche de fond et durcie. Le nouveau procédé selon l'invention permet avantageusement de déposer cette couche sur les objets bruts ou leurs surfaces, qui de toute façon exigent généralement une couche de fond, et de les livrer à l'industrie de transformation où seul le vernis approprié doit être déposé de la façon habituelle. Il est étonnant de constater que le motif désiré apparaît alors automatiquement. Le nouveau procédé est en outre avantageusement applicable aux subjectiles à paroi épaisse, qui ne sont plus magnétisables par exemple depuis la face opposée, la face inférieure en général, comme dans le cas d'une tôle d'acier et d'une maçonnerie épaisses. Selon une autre caractéristique de l'invention, il est particulière-ment utile d ' incorporer à la coUçhe de fond des particules à aimantation permanente et ohamp cccreitif élevé, en ferrite du type MO x 6 Fe00^, dans lequel M désigne un ou plusieurs des éléments 3a, Sr, Ca et Pb. La couche liquide contenant les particules magnétisables, vernis ou peinture 71 39853 3 2113650 ragnrtique p.ir oxo-pl e, peut être de divers type? : rt 11 r oy n l r.c t. q u o , pou r c a i . : : . . i : : : r ou e ceux e : ' b a I a i -■. ; : ir cxeniple. • a r 1 e type n i t r c svnthé ; b aie . on prépare 16 parti, or- do i.o t on coileeaea r. 510, huaidifé au butaaal, .'ac 28 parties d'ace: -te m butyle, 5 parties ae 50 5 dans èe I 'acétate de butyle, 2 partie.. .i'aeido ..ilic::tie : i;a.'a;'. divisé :arva:a de- t ab i. 1 is ir.t et 14 parties d'acier ui nicha L-chrorv. Tour Le type à cuire au four, cri prépare 35 parties ae résine a Ikyde avec 12 partie'^ de résine aminopiasta, h partie.; de résine ad::-10 mine, 2 parties de :aé t h. y Islycol, 3 partie^ d'acétatc (d: ai- t hy : .a : y e a i , 1 partie d'huile sitic.ne, 21 parties de pdt e de benteniae à L3 et 20 parties d'acier Cr-ÎIi l.S/3. La mise à la teinte de ces types rie base se fait à l'aide de colorants cellulosiques aa ce piy-ents. Pour l'eaploi du type DD à deux emballages, il fauL préparer £0 15 parties de .-ris argent pour vernis de base avec 20 parties de copnlyabre d ' isocyar.at e à 75 ■ Le vernis de base s'obtient cr. préptrant "0 parties de vernis s cache incolore, avec 20 parties d'acier Cr-bi iS/3, S parties de poudre d1 a I aa. iniaa en pute et 2 parties d'acide silieicu.. iinoajnc divisé. Le verr.is souche s'obtient en préparant 13 parti 's .'e résine 20 a llo'de-pe lyes ;;er à 85 avec 25 parties de résine a 11--.y le s oO aans bu x'.'lane, 12 yarties d'acétate de méthylglyca! , 9 parties d1 acétate de a'a.ayba.' ia "■ s^rci.s d'acétate de busyi.c. 12 y a" i. = V '-'aux 20 aarci. s d'acétate d'étayle. Dos stabilisants sent incorporés lors de la îabrijat ion ces \ _rr.i?. 25 I.'addition est adaptée de façon que la ihixecropie ne devienne pas excessive, car les stabilisants s'opposent au dépôt de la couleur sur les surfaces, suivant les lignes de champ magnétiques. Ce dép*t souhaité ne doit pas C'Lre trop faible. Les particules initialement non magnétisables sont incorporées à 30 o.n vernis usuel pour couche de fond, puis le mélange est déposé -aar la surface. I.o yroupeaont d'aimants désiré eu un dispositif d ' t: aau a t ien approprié e.-t rnint.or.u devant ou derrière la surface, t tr.t que les particules précitées sont encore mobiles dans 1i couche do f as non durcie, V'-a.re aprbs la. fixati-.it: de ces particules par sécha;;-: de ; c_ acac de fond. 25 Les particule-. Sont .: ; a antdes et produisent, par suite ch- leur ch.a a caoreiiil a- .é , an champ magnétique co rr e s ;a-a d a:'. a ■' aye--'-:: : ' : at's. La couche do f.atd est généralement canstltabe a a: -a ne s- ache a - 71 39853 4 2113650 chrome, dans laquelle les particules à aircantat ion permanente sent invisibles. !.:i plaqu-: ou le corps ainsi traita est «n objet c->n:r..ercia i à partir do ci-: ir.stna, Le fabricant ver.Jr.i cot objet après dépôt de verni: ou ovtr:s produits contenant des p.ir ticu lof : :npne r i. si: . es . 5 lè.ns une ferme de réalisation préférentielle de 1 1 is'osnion, la c. ucho sont las particules magnéi: sabler, • : déposée directement sur la c uehe de fond ou sur d'autres couches in t errred io i r e s . il esc drr.c je o ;rl : !■ déposer sur la couche de fond précitee d'autres couches it.termraii.roe de vernis, matière plastique, etc. Les lisnes de champ se.:':: es iri" .reonl ces couches. Le nouveau procédé réduit notablement la dur e' : i s :u t.. t is n, car celle de la couche de iend peut se faire âpre? S'-u'up e de sotte dernière, en une fraction de seconde. I i ret éer-1 orient rouille, en appliquant l'aimant plusieurs fois suivant des directions différentes, d'obtenir des .actifs sans tenir cer;pte du temps ii de séchaee, car la couche de fond est déjà sèche. La suite des opérations est plus souple, car le dépôt de la couche de fond, 1 ' a iman t a t i ut et le dépôt de la csuuhe contenant les particules magnétisables peuvent être t o t.. i me;n t indép.rdants. Les produits peuvent être stool-és en qrar.de quantité apr-s la première ou la seconde phase, puis dérivés vers la 10 seconde ou troisième ph;se selon besoin. Sel un. autre caractéristique de 1 ' invent io n. les particules maurlttssèl s sont en fer sous forme ce poudre, feuillets hltor.nets. Le esses ju la aria_e peut également être consti tué p .s un so'jeoril... r err emaqné t .1 que , une tôle d'acier no tamiser. î:. Le nouveau pr-céjé est 25 indépeodtnt île l'épaisseur de la tole d'acier et applicable aussi dans le cas de lois, matière plastique, matériaux céramiques, etc. Selon une autre caractéristique de l'invention, l'air la couche de fond à aimantation permanente s'effectue en ladite couche vos. conducteur électrique, de ferme correspo 30 moqnét ique désiré et dans lequel on fait passer un courant intense. Cette opération s'effectue de préférence par déchorae d'un condensateur. Selon une autre caractéristique de l'invention, le disrosit if p ur ::iia e en oeuvre du procédé est caractérisé par ! op. errer, t du conducteur aveu loi la le. électrique dans des rainures à la surface d ' Line culasse 35 t-n for. i-ans uns ferrie de réalisation préférentielle de 1 ' i a v. u ; t en . la v : 1 a o r de la orandeur (2.ri) du matériau est do ■ — ',.'Oh - n max entetton ae laçant sur dont au champ é 1 e ctr ique 71 39853 5 2113650 Le champ cecrcitif H est de préférence .supérieur à 2CCO cerstocr. et la rérr.aner.ce I", d'environ 2000 à 4C00 gauss. La formule indicative suivante e •; t celle s ' une c •uc.-.e de rend p„u: cuisson au four et dans laquelle les ?i-tifs du s ire s sent précuits par 5 aimantation ultérieure., dans une forma de réalisation p ;r ' 1 e : 1 iav se 1 ' inveut ion : 20 part les d'alkyde dé •rivé des acides de l'huile de r te;e 10 part i e s d'urée ou „ ie résine mélamine 10 part ies de bioxyde de titane 10 part ies do talc 15 part ies d 'hydrocare ure benzénique et 35 part i e s de 0X 300 c :n poudre, c'est-à-dire d'une ferrite ur.isotr p du type KO, . s Fe^O, , de ,ns lequel M désigne un eu plusieurs des élémen Ba. Sr. Co ët Pb. 15 Le procédé selon l'invention a donné des résultats par siculiéramun bons dans le cas d'objets en matériau ferromagnétique, et n o t: en. tôle d'acier, munis d'une couche de fond à aimanta ri -n mmernentj .eu type précédemment décrit. D'autres caractéristiques et avantages de l'invention seront mieux 20 compris à l'aide de la description détaillée ci-dessous et des dessins annexés sur lesquels : Ir; fiqure 1 représente une plaque magnétique avec un motif à hanses: la fiyurc 2 représente un motif en rosette sur une surface en f_r; et la Clôture 3 est la vue en plan d'une plaque de production d'un motif pe. 25 aimantation. Le champ magnétique est produit par une plaque à a iman ; at ie n perme. nente, sur laquelle un motif à bandes de polarité alterne.. par ,.-;-:in:p!u est obtenu par aimantation de façon connue, comme pour la production d'aimants permanents. Au lieu de la plaque à a im.an ta t i :r. - cr mar. en t e, il 20 est également possible d'utiliser un électroairant dont 1a culasse 1 on fer comporte en surface des rainures dans lesquelles sent logés -es cen eucteurs isolés électriquement. Le passage d'un courant é:ectrique int '• dans les conducteurs disposés sur le corps ou la surface y rtmit la c-eu du fond produit a 1er s le motif 2 de la figure 1. Les port seule anéti 25 sab : es ::e:vee: aussi être aimantées par les lianes du ce. e p ur f-rm.. r de façon invisible le motif 2 de la finur ■ cens la :ur:.eo trai'.le, les lignes de champ reliant alors les particules à aimantation 'a.reanon 71 39853 6 2113650 situées le long de la droite N à celles situées le long de la droite S parallèle. Lorsqu'un vernis contenant des particules sensibles aux chanps marné tiques La figure i représente l'aimantation frontale à six pôles d'un aidant annulaire en ferrite de baryum. L'allure et la portée du champ magnétique appariis sent très nettement. La figure 3 représente une plaque magnétique permettant de produire ur. met if Les surfaces présentant les nouveaux motifs à effet esthétique particulier sont réalisables sur des appareils électroménagers, pour le revêtement de cassettes et de façades en général, pour le mobilier et dans l'industrie du verre et de la céramique, pour la production de carreaux céramiques notamment. Bien entendu, diverses modifications peuvent être apportées par l'homme de l'art au principe et aux dispositifs qui viennent d'Stre décrits uniquement à titre d'exemples non limitatifs, sans sortir du 71 39853 7 2113650 Revendicat ior.s 1. Procède pour ]a production do xctif:: dans dos cruches super f ici -clins, par d'une couche ccnten.ir.i dos particules .. i:_nelisat>î o.-; et dans laquelle ur. mn * i f est produi l à I 'aide de champs ru;* ne tique s, ledit procédé éteut certctérisé en ce qu'une couche cccaa ;:U des particul.-.j; .iisr.;,". tal 1. n permanente est; J.-p;:.,éo. sur I; surtice, sechec puis aimontée de tac ai à produire le motif désiré, tprèu quoi une couche contenant .ses particules magnétisables est; dépurée et durcie eu: la couche de tond. 2. Procédé selon r evendi ca t ion 1, caractérisé en .e pue 1: cu.c:. de fond contient des particules à airar.taticn permanente et champ cour : L-tii élevé, dans une ferrite du type MO. 6 Fe^O,. dans lepuel P uéstune un ou plusieurs des éléments Ba, Sr, Ca et Pb. 3. Procédé selcït revendication 1 ou 2, caractérisé er. ce que la couche contenant des particules magnétisables est déposée directement sur la couche de fond eu sur d'autres couches ir.termédi .ire:. . 4. Procédé selon une quelconque des revencica t io ns 1 1; ê. caractérisé en ce que ies particules magnétisables sont en fer s».us ferme ce p e:cre feuillets un bâtonnets. f. Procédé pour 1'aimantation de la couche de fond à aimantât ion permanente selon une quelconque des revendit étions 1 è 2, caractérisé par la u:ise en place sur lu couche de fend c'un conducteur électrique, présentent la férue eu champ magnétique désiré .t lu:s l.quel en e-ur .n électrique intense est envoyé. b. Dispositif pour la mise en oeuvre du procédé sel en, r-.ueucicnt iei_ 1 à 5, caractérisé en ce que le conducteur est logé avec isoLctien électrique dans ces rainures de la surface d'une culasse en ter. 7. Objets en ::iatériau ferromagnétique, et notamment en tôle d'acier, caractérisés en ce qu'ils sont munis d'une couche de fond s. a i: cm ta t ion permanente avion revendication 1.